실시 예 에서 , 본원 에 기술 된 유형 의 RACC 는 알칼리 처리 가 없이 제조 된 유사 한 촉매 와 비교 할 때 표면적 이 감소 되 고 기공 직경 이 커진다 . 몇몇 실시 예 에서 , 본원 에 기술 된 유형 의 RACC 는 알칼리 처리 가 없이 제조 된 유사 한 촉매 와 비교 할 때 기공 부피 가 커진다 . 예 를 들 면 , RACC 의 표면적 은 그램 당 약 100 평방 미터 ( ㎡/ g ) 내지 약 600 ㎡/ g , 또는 약 200 ㎡/ g 내지 약 400 ㎡/ g , 또는 약 250 ㎡/ g 내지 약 350 ㎡/ g 범위 일 수 있 다 . 또 다른 실시 예 에서 , RACC 의 기공 직경 은 약 50 옴 스트롱 ( Å ) 내지 약 400 Å + 또는 약 100 Å 내지 약 350 Å 또는 약 200 Å 내지 약 300 Å 범위 일 수 있 다 . 또 다른 실시 예 에서 , RACC 의 기공 부피 는 그램 당 약 1 세제곱 센티미터 ( cc / g ) 내지 약 3 , cc / g 또는 약 1 . 2 cc / g 내지 약 2 . 5 로 , cc / g 또는 약 1 . 5 cc / g 내지 약 2 cc / g 범위 일 수 있 다 .